(57)【特許請求の範囲】
【請求項１】
銀コロイドを含有する水系塗料を塗布した塗装物において、少なくとも被塗物の塗料を塗布する面を親塗料化処理し、同時に塗料を塗布する面を塗料の沸点を超えた温度とした状態にて、スプレー塗装する塗装物の製造方法。
【請求項２】
前記被塗物の塗料を塗布する面を親塗料化処理し、同時に塗料を塗布する面を塗料の沸点を超えた温度とする工程を酸化炎処理で行う請求項１に記載の塗装物の製造方法。
【発明の詳細な説明】
【技術分野】
【０００１】
本発明は、銀コロイドを含有する水系塗料のタレや塗着ムラを防止する塗装物の製造方法に関する。
【背景技術】
【０００２】
塗料は、使用される液媒体により有機溶剤系塗料と水系塗料とに分類されている。有機溶剤系塗料は、被塗物との密着性や塗膜硬度等の塗膜品質に優れ、また塗装工程での作業性も良好であることから、現在工業用塗料として多用されている。
しかし近年、水系塗料は、水を主溶媒していることから有機溶剤系塗料に比べて塗装環境下での作業者への危険性が低く、且つ地球温暖化防止（ＣＯ２排出削減）や大気汚染防止（揮発性有機化合物排出量の削減）等の地球環境問題に寄与するため注目されている。
【０００３】
塗料が被塗物に塗着した直後に塗料の自重などにて移動する現象、所謂塗料のタレを生じ、出来上がった塗装物の外観が悪いものとなることがあった。
また、被塗物に塗料を塗布する面（以下、塗布面と称す）での塗料の濡れ性に起因した塗着ムラによっても出来上がった塗装物の外観が悪いものとなる。特に、有機溶剤系塗料と比較して蒸発潜熱が高い（蒸発しにくい）水を溶媒としている水系塗料は顕著である。そこで塗料温度の調整（標準温度より高くする）により、希釈溶剤の蒸発促進効果で塗料のタレを防止した塗装方法が開示されている（特許文献１）。
【特許文献１】特開２００６−２８１１６５号公報
【発明の開示】
【発明が解決しようとする課題】
【０００４】
特許文献１では、塗料温度を標準的な塗料温度より高く設定し、希釈溶剤の蒸発を積極的に増加させている。しかし希釈溶剤の蒸発を増加させると、塗装機器内で塗料の粘度が上昇し、最悪の場合、塗装装置内で塗料が固化してしまい塗装できなくなる問題があった。
【課題を解決するための手段】
【０００５】
本発明は、銀コロイドを含有する水系塗料を塗布した塗装物において、少なくとも被塗物の塗料を塗布する面を親塗料化処理し、同時に塗料を塗布する面を塗料の沸点を超えた温度とした状態にて、スプレー塗装する塗装物の製造方法を要旨とするものである。
【発明の効果】
【０００６】
塗布面を親塗料化し、塗料の沸点を超えた温度にすることで、塗布面の表面自由エネルギーが増加し、且つ塗料との界面張力が小さくなり塗着ムラがなくなると共に、さらなる塗料の塗着に伴う表面自由エネルギーの変化を塗料が直ちに固化することで抑制し、塗着ムラがなく、塗膜均一性にすぐれた塗装物を得ることができる。
また、水系塗料を用いることによりＣＯ２排出量の削減（地球温暖化防止）や揮発性有機化合物排出量の削減（大気汚染防止）ができる。銀コロイドを含有する水系塗料においては、塗料のタレや塗着ムラをなくすることにより、塗着した塗膜内での銀コロイドの凝集や分離、移動等による光輝性が低下した部分ができてしまうことを防止できる。
【発明を実施するための最良の形態】
【０００７】
本発明は、被塗物に塗着した銀コロイドを含有する水系塗料の液媒体を積極的に蒸発させることで塗料のタレを抑える目的を実現した。
【０００８】
被塗物の材質は、塗装できる材料であれば特に限定されない。具体的には、アルミニウムまたはその合金、銅またはその合金、鉄またはその合金、亜鉛またはその合金、マグネシウムまたはその合金、チタンまたはその合金などの金属材料、塩化ビニル、ポリスチレン、アクリル、ポリカーボネート、アクリロニトリルブタジエンスチレン共重合体、アクリロニトリルスチレン共重合体、ポリエチレン、ポリプロピレン、ポリエチレンテレフタレート、ポリエチレンナフタレート、ポリブチレンテレフタレート、ポリブチレンナフタレート、ポリアミド、ナイロン、ポリアセタールなどの熱可塑性樹脂材料、ポリスチレン系、ポリオレフィン系、ポリ塩化ビニル系、ポリウレタン系、ポリエステル系、ポリアミド系などの熱可塑性エラストマー、シリコーン、スチレンブタジエン、ウレタン、ブタジエン、イソプレン、フッ素などの合成ゴムと天然ゴム、エポキシ樹脂、フェノール樹脂、シアネート樹脂、尿素樹脂、グアナミン樹脂などの熱硬化樹脂材料、アルミナ、ジルコニア、陶磁器などのセラミック材料、木材、紙などの天然材料などを用いることができる。
また、これらの材料は１種または２種以上の混合物であってもよい。さらに、これらの材質には、予め電気めっき法や無電解めっき法、塗装、印刷により、ニッケルやクロム、あるいは金などの貴金属めっき、塗装、印刷などによる下地処理層を形成してもよい。
【０００９】
塗料は、水または水と有機溶剤を混合した溶液を使用した水系塗料で、少なくとも銀コロイドを含有していれば特に限定しない。例えば、色材として染料や顔料、金属粉体を含有したエナメル塗料であってもよい。
【００１０】
塗料を塗布する面を親塗料化処理し、同時に塗料を塗布する面を塗料の沸点を超えた温度にする方法は、塗布面をガスバーナー等の炎により炙る方法などを用いることができる。
【００１１】
具体的には、酸化炎やケイ酸化炎やチタン酸化炎やアルミニウム酸化炎などを塗布面に吹き付ける火炎処理などを用いることができる。
【実施例】
【００１２】
（実施例１）
ポリカーボネート樹脂製の、外径１０ｍｍ、長さ１００ｍｍである横断面外形状が円形の白色の材料を、イソプロピルアルコールで脱脂処理した後に、塗布面に酸化炎処理（榮製機（株）製、ＢＴ−２０ＶＸ）を施し、後に塗装する塗料に対して親塗料化し、同時に塗布面の温度を２００℃にした。次に、塗布面の温度が１００℃の状態で、水系銀コロイド塗料（下記の組成物、沸点１００℃）をスプレー塗装した後、８０℃、２４時間の条件で乾燥し、平均膜厚が５μｍの塗装物を得た。
＜水系銀コロイド塗料の配合＞
ＡＱ２０クリヤー（アクリル樹脂塗料：武蔵塗料（株）製）            １０．０重量％
水                                                                ８４．９重量％
ＡＧ７０ｎｍ（銀ナノ粒子：アルバックマテリアル（株）製）            ５．０重量％
ＤＩＳＰＥＲＢＹＫ−１９０（分散剤：ビックケミー・ジャパン（株）製）０．１重量％
上記成分をボールミルにて２４時間分散し、水系銀コロイド塗料を得た。
【００１３】
（比較例１）
実施例１において、塗布面を親塗料化せず、また、塗布面の温度を室温とした以外は実施例１と同様にして平均膜厚が５μｍの塗装物を得た。
【００１４】
＜塗料のタレと塗着ムラの評価＞
ＪＩＳ  Ｋ  ５６００−４−３：１９９９「塗料一般試験方法−第４部：塗膜の視覚特性−第３節：色の目視比較」に準じた色観察用照明（自然昼光照明）下で目視にて塗料のタレと塗着ムラの評価した。
【００１５】
＜塗膜均一性の評価＞
渦電流式膜厚計（（株）サンコウ電子研究所製、ＥＤＹ−１０００）を用いて、塗布面を長手方向に対して１０箇所（１０ｍｍ間隔）測定し、最小膜厚と最大膜厚の差で塗膜の均一性を評価した。また、上記の１０点の測定点の平均値を「平均膜厚」とした。
【００１６】
【表１】
0005358879.tif 000002
【００１７】
以上、詳細に説明したように本発明の塗装物の製造方法は、塗料のタレや塗着ムラを防止でき塗膜均一性にすぐれたものである。